(57)【特許請求の範囲】
【請求項１】
内部を通じて流れる流体に圧力変化を付与して、物性を変化させる溶存管において、
内部空間が備えられた管形のケースと、
前記ケースの両端に設置される吸入キャップ及び排出キャップと、
前記ケースの吸入キャップと排出キャップの間の内部空間にお互いに隣接されるように設置される複数のメッシュ穴あけ網とを含み、
前記メッシュ穴あけ網は、ベンチュリ構造の内部断面を持つ複数の穴が形成され、
内部を通じて流れる流体を瞬間的かつ連続的に収縮させ、弛緩させ、切って変動させることによって、流体自体の成分を変化させて、殺菌水と軟水を作り、前記流体に投入される気体や他の液体の溶存率を高め、
前記メッシュ穴あけ網を構成する複数の穴の各々は、内部に湾曲部が形成されたベンチュリ構造を持ち、前記複数の穴が格子型に配列され、
前記湾曲部の床を中心に短い長さ（ｄ１）の傾斜部と、長い長さ（ｄ２）の傾斜部を持ち、
前記短い長さ（ｄ１）の傾斜部から前記湾曲部の床を経て前記長い長さ（ｄ２）の傾斜部に至る方向を順方向とし、その反対を逆方向とする時、複数のメッシュ穴あけ網が全て順方向に配列されたことを特徴とする溶存管。
【請求項２】
前記複数のメッシュ穴あけ網は、吸入キャップと排出キャップを結ぶ線に対して、傾斜するように配置されたことを特徴とする請求項１に記載の溶存管溶存管。
【請求項３】
前記複数のメッシュ穴あけ網を複数のグループに分けて、各グループの間を離隔させるパッドが設置されたことを特徴とする請求項２に記載の溶存管。
【請求項４】
前記穴の入口及び出口は、円形、四角形、六角形のいずれか一つの開口部を持つことを特徴とする請求項１に記載の溶存管。
【請求項５】
前記複数のメッシュ穴あけ網は、吸入キャップと排出キャップを結ぶ方向に対して傾斜するように配置されることを特徴とする請求項１に記載の溶存管。
【請求項６】
前記複数のメッシュ穴あけ網は、金、白金のようにオゾンに強い物質でめっきされたことを特徴とする請求項１に記載の溶存管。
【発明の詳細な説明】
【技術分野】
【０００１】
本発明は、水の殺菌力を増大させたり、その他の投入される気体や液体の溶存率を高めるための溶存管に関し、更に詳しくは、配管の内部を通じる水の圧力を瞬間的かつ連続的に収縮させ、弛緩させ、切って変動させることによって、水自体の成分を変化させて、殺菌水と柔らかい水を作ったり、その他の投入される気体や液体の溶存率を高める溶存管、これに適合したマスタースクリーンローラーの製造方法及びこれに適合した電鋳金型方法に関する。
【背景技術】
【０００２】
配管を通じて供給される水に殺菌力を付与するために、源水筒に塩素を投入したり、オゾンガスを水中に注入させる方法が、一般的に使われている。特に、オゾンガスの溶存効率を高めるために、ポンプを利用して配管の内部を通じる水の圧力を高めることもある。
【０００３】
オゾンは、汚染物質のない水溶液の状態でも水酸化基に分解され始めて、中間生成物質であるヒドロペルオキシルラジカル（Ｈｙｄｒｏｐｅｒｏｘｙ  ｒａｄｉｃａｌ、ＨＯ２）とスーパーオキシドラジカル（Ｓｕｐｅｒｏｘｉｄｅ ｒａｄｉｃａｌ、Ｏ２-）を形成し、これらは，再びオゾン分子と反応してオゾナイドラジカル（Ｏｚｏｎｉｄｅ ｒａｄｉｃａｌ、Ｏ３-）の中間経路を経て、ＯＨラジカルを生成するようになる。この中間物質として生成されたラジカルの中で、ＯＨラジカルは、オゾンより高い電位差を持って（３.０８Ｖ）、ほとんどすべての有機物と非常に早い速度で均一に反応する特徴がある。一方、オゾンは大多数の有機物との反応が遅かったり、ある有機物とは全然反応しない場合もある。
【０００４】
しかし、源水筒に塩素を投入する方法は、トリハロメタン（ｔｒｉｈａｌｏｎｍｅｔｈａｎｅ）と言われる成分を残すようになり、このトリハロメタンは、二次汚染や癌の発病を誘発する原因と知られている。
【０００５】
一方、オゾンガスを注入する方法は、オゾンガスを生成するオゾン発生器が高価であり、ポンプモーターを駆動するための別途のエネルギー（電気エネルギー）が必要であり、パイプ規格が大きくなって、設備の規模が大きくならなければならないなどの問題点がある。
【０００６】
即ち、従来の技術では、エネルギー消費が大きく、設備価格が高く、作業時間の増加及び人件費負担の増加、放電オゾン装置の必要性などによって、高効率且低費用の効果を満足しにくい。
【発明の概要】
【発明が解決しようとする課題】
【０００７】
本発明は、前記の問題点を解決するために案出されたもので、ＯＨ生成がし易いように、配管の内部を通じる水とオゾンを瞬間的かつ連続的に収縮させ、弛緩させ、切る方法で、水にオゾンをたくさん溶存させることによって、安い価格で高効率の殺菌力を付与する溶存管を提供することを、その目的とする。
【０００８】
本発明の別の目的は、前記のベンチュリ構造の断面を持つマスタースクリーンローラーを製造することに適当なマスタースクリーンローラーの製造方法を提供することである。
【０００９】
本発明のまた別の目的は、前記の溶存管に適合したベンチュリ構造の断面を持つメッシュスクリーン（ｍｅｓｈ Ｓｃｒｅｅｎ、メッシュ穴あけ網）を製造する電鋳金型方法を提供することである。
【課題を解決するための手段】
【００１０】
前記の目的を達成するための本発明に係る溶存管は、内部を通じて流れる流体に圧力変化を付与して、物性を変化させる溶存管において、
内部空間が備えられた管形のケースと、
前記ケースの両端に設置される吸入キャップ及び排出キャップと、
前記ケースの吸入キャップと排出キャップの間の内部空間に、お互いに隣接されるように設置される複数のメッシュ穴あけ網と、
を含んで、
ここで、前記メッシュ穴あけ網は、ベンチュリ構造の内部の断面を持つ複数の穴が形成されて、
内部を通じて流れる流体を瞬間的かつ連続的に収縮させ、弛緩させ、切って変動させることによって、流体自体の成分を変化させて、殺菌水と柔らかい水を作ったり、前記流体に投入される気体や他の液体の溶存率を高めることを特徴とする。
【００１１】
ここで、前記メッシュ穴あけ網を構成する複数の穴の各々は、内部に湾曲部が形成されたベンチュリ構造を持ち、前記複数の穴が格子型に配列されたことを特徴とする。
【００１２】
ここで、前記湾曲部の床を中心に、短い長さｄ１の傾斜部と長い長さｄ２の傾斜部を持つことを特徴とする。
【００１３】
ここで、短い長さｄ１の傾斜部から湾曲部の床を経て長い長さｄ２の傾斜部に至る方向を順方向とし、その反対を逆方向とする時、複数のメッシュ穴あけ網が全て順方向に配列されることが望ましい。
【００１４】
ここで、前記複数のメッシュ穴あけ網は、吸入キャップと排出キャップを結ぶ直線と傾斜するように配置されることもできる。
【００１５】
ここで、前記複数のメッシュ穴あけ網を複数のグループに分けて、各グループの間を離隔させるパッドを持つことができる。
【００１６】
ここで、前記穴の入口及び出口は、円形、四角形、六角形の中の一つの開口部を持つことができる。
【００１７】
ここで、前記複数のメッシュ穴あけ網は、金、白金のようにオゾンに強い物質にめっきされたものであるのが望ましい。
【００１８】
前記の別の目的を達成するためのマスタースクリーンローラーの製造方法は、電鋳金型によって、スクリーンローラーを製造する装置に提供されるマスタースクリーンローラーを製造する方法において、
表面に複数の凹溝部を持つ円筒形状のロータリースクリーンローラーを用意するステップと、
前記ロータリースクリーンローラーの凹溝部を埋めるように、シリコーンを充填するステップと、
シリコーンが充填されたロータリースクリーンローラーを４０〜５０℃で，１２時間以上乾燥するステップと、及び
乾燥されたロータリースクリーンローラーの表面を平滑にする表面処理ステップとを含むことを特徴とする。ここで、シリコーンは非導電性であり、粒子の直径が小さいほどよい。
【００１９】
ここで、前記シリコーンを充填するステップは、シリンダー形のロータリースクリーン両端に、形体の維持のためのエンドリング（ｅｎｄ ｒｉｎｇ）を挿入するステップと、
エンドリングが挿入されたロータリースクリーンの内部に、支持棒を挿入するステップと、
前記ロータリースクリーンローラー表面に、前記シリコーンを塗布するステップと、
前記ロータリースクリーンローラーを回転させながらブレードで前記シリコーンを前記マスタースクリーンの全体に均一に充填されるように塗布するステップと、を含むことが望ましい。
【００２０】
ここで、前記ブレードを利用して、前記シリコーンを前記ロータリースクリーンに塗布することにおいて、前記ブレードを押す力と前記マスタースクリーンの弾性の均衡が一定に維持されるようにすることが望ましい。
【００２１】
ここで、前記表面処理ステップは、
乾燥されたマスタースクリーンを、前記エンドリングなしに、支持棒に挿入するステップと、
マスタースクリーンの表面に、シリコーンが残らないように柔らかい材質の布で拭き取るステップと、を含むことが望ましい。
【００２２】
前記のまた別の目的を達成するための本発明に係るロータリースクリーンの電鋳金型方法は、
電鋳金型によって、内部の断面がベンチュリ構造を持つ複数の穴が配置されたスクリーンローラーを製造する方法において、
ベンチュリ構造の内部の断面を持つ穴が、格子型に配置されたロータリースクリーンローラーを用意するステップと、
前記ロータリースクリーンローラーの穴に、シリコーンを充填させて表面を拭き取ってマスタースクリーンローラーを製造するステップと、
前記マスタースクリーンローラーで、一次電鋳金型を遂行して薄膜スクリーンローラーを得る第１電鋳金型のステップと、
前記薄膜スクリーンローラーを分離するステップと、及び
前記薄膜スクリーンローラーを利用して、二次電鋳金型を遂行して複製されたスクリーンローラーを製造する第２電鋳金型ステップとを、を含むことが望ましい。
【００２３】
ここで、前記第１電鋳金型ステップは、前記マスタースクリーンローラーを回転軸に挿入し、前記マスタースクリーンローラーをめっき液に浸漬させた状態で、前記回転軸を回転させながら電鋳金型を遂行することを特徴とする。
【００２４】
ここで、前記第１電鋳金型ステップは、前記マスタースクリーンローラーの両端に震源を維持するためのエンドリングを挿入することを特徴とする。
【００２５】
ここで、前記薄膜スクリーンローラーを分離するステップは、前記一次電鋳金型ステップで得られた薄膜めっきされたマスタースクリーンローラーに、断面がハート状である脱皮棒を挿入して、脱皮棒のハート形の湾曲された部分に棒を挿入して回して行きながら脱皮することが望ましい。
【００２６】
ここで、前記第２電鋳金型ステップは、前記薄膜スクリーンローラーを前記回転軸に挿入して、薄膜スクリーンローラーの内部にめっき材料が満たされて固定された中敷きバスケットを設置して固定されない炯眼棒を置いて、前記薄膜スクリーンローラーをめっき液に浸漬させた状態で、前記回転軸を回転させながら電鋳金型を遂行することが望ましい。
【発明の効果】
【００２７】
現在、環境浄化として、一番効率の良いものは、ＯＨラジカルと言われる物質を挙げる。このＯＨラジカルと言われる物質は、Ｏ３が水に溶けて還元される時、瞬間的に生成される物質である。
【００２８】
即ち、水に多い量のオゾンガス（Ｏ３ ｇａｓ）を溶かしてこそ、ＯＨラジカルがたくさん生成されるから、オゾンの溶存装置において、重要なこととしては、高濃度のオゾン水を作らなければならないことである。
【００２９】
したがって、オゾンガスが離脱するオゾンを計算して、過剰に投入しなければならないが、こんな場合、放電オゾンが問題になって、放電オゾン装置を追加設置しなければならない。それでもオゾン義溶存量は簡単に高まらない。
【００３０】
本発明の溶存管は、離脱するオゾンを無くすようにオゾンの溶存率を高めること（オゾン方式）だけでなくオゾンを追加的に投入しなくて、物性を替えること（無オゾン方式）にの適合が可能である。
【００３１】
本発明の溶存管は、ベンチュリ構造の穴あけ網を持つメッシュ穴あけ網を通じて溶存管内部を通じる気体や液体の性質を瞬間的かつ連続的に収縮させ、弛緩させ、切って変動させることによって、オゾン方式では高濃度の殺菌力を持つことができ、無オゾン方式では低濃度の殺菌力を持つことができて、二つの方式の全てに適用することができる。
【図面の簡単な説明】
【００３２】
【図１】本発明に係る溶存管を持つ殺菌水製造装置の全体の構成を示す図である。
【図２】図１に示された溶存管の詳細な構成を示す。
【図３】図１に示された溶存管の詳細な構成を示す。
【図４】メッシュ穴あけ網を設置する例を示す。
【図５】メッシュ穴あけ網に穿孔されたベンチュリ構造の穴の断面を示す。
【図６】メッシュ穴あけ網に穿孔されたベンチュリ構造の穴の断面を示す。
【図７】溶存管の外観を示す。
【図８】メッシュ穴あけ網のベンチュリ構造穴の数を示す。
【図９】メッシュ穴あけ網のベンチュリ構造穴の数を示す。
【図１０】メッシュ穴あけ網のベンチュリ構造穴の数を示す。
【図１１】図１に示された溶存管の外観を示す。
【図１２】溶存管の内部を示す。
【図１３】本発明の溶存管を複数配置した例を示す。
【図１４】本発明の溶存管を複数配置した例を示す。
【図１５】オゾン方式及び無オゾン方式での使用例を示す。
【図１６】オゾン方式及び無オゾン方式での使用例を示す。
【図１７】オゾン方式及び無オゾン方式での使用例を示す。
【図１８】本発明に係るスクリーンメッシュを電鋳金型によって製造する方法を図式的に示す。
【図１９】本発明に係るスクリーンローラー製造方法を全体的に示すフローチャートである。
【図２０】図１９に示されたマスタースクリーンローラーを製造する方法を示すフローチャートである。
【図２１】図２０に示されたマスタースクリーンローラーを製作するステップを図式的に示す。
【図２２】本発明に係る電鋳金型装置の構成を示す上面図である。
【図２３】本発明に係る電鋳金型装置を示す側面図である。
【図２４】本発明に係る電鋳金型装置において薄膜スクリーンローラーから複製されたスクリーンローラーを得るための構成を示す。
【図２５】図２２ないし図２３に示された装置を利用してマスタースクリーンローラーをめっきする方法を示すフローチャートである。
【図２６】薄膜めっきされたマスタースクリーンローラーから薄膜スクリーンローラーを得る方法を示す。
【図２７】本発明に係る電鋳金型装置を利用して薄膜スクリーンローラーから複製されたスクリーンローラーを得るステップを示すフローチャートである。
【図２８】薄膜スクリーンローラーを分離するための脱皮台を示す。
【図２９】薄膜スクリーンローラーによって複製されたスクリーンローラーをめっきする時の構成を示す。
【図３０】本発明に係る溶存管によるオゾン溶存性能を示すための図である。
【発明を実施するための形態】
【００３３】
図１３及び図１４に関し、オゾン方式ではメッシュ穴あけ網の穴の大きさが小さかったり、枚数が多かったり、あるいは管の直径が配管の大きさより大きいことこそ溶存率が高くなる。これに比べて、無オゾン方式は溶存管が、配管よりは多い圧力を受けなければならない。（殺菌を目的とする時）
【００３４】
しかし、殺菌力の増大ではなく、軟水（柔らかい水）を得る場合には、圧力を下げてもよい。
【００３５】
オゾンは、溶存を目的とすることであるから、追加される圧力で調節することができる。無オゾン方式の溶存管は、単独的に溶存管内の気体や液体に、変化を与えることであるから、瞬間的な圧力が必要である。即ち、オゾン方式よりは、もっと多い圧力を作らなければならない。これに対して、本発明の実施例による複数のメッシュを配置して溶存量を増すものが示されている。
【００３６】
以下添付された図面を参照して、本発明の構成及び動作を詳しく説明する。
【００３７】
図１は、本発明に係る溶存管を持つ溶存装置の全体の構成を示す図である。
【００３８】
図１を参照すると、本発明に係る溶存管を持つ溶存装置１００は、溶存管１１０と、ボールバルブ１７０と、フィルターネット１８０と、ドレーンバルブ１９０と、逆流バルブ２００と、排出バルブ２１０とを含む。
【００３９】
溶存管１１０は、追加的のエネルギー源なしに、ベンチュリ構造の内部の断面を持つ複数のメッシュ穴あけ網を通じて、内部を通じる水を瞬間的かつ連続的に収縮させ、弛緩させて切る方法でオゾンの溶存率を高めたり水に殺菌力を付与したりするものである。
【００４０】
図２ないし図３は、図１に示された溶存管の詳細な構成を示す。
【００４１】
先に、図２を参照すると、本発明に係る溶存管１１０は、ケース１１２と、吸入キャップ１１４と、及び排出キャップ１１６とを含む。そして、吸入キャップ１１４と排出キャップ１１６の間には、ベンチュリ構造の断面を持つ複数のメッシュ穴あけ網１６０ａ〜１６０ｎが挿入される。
【００４２】
ケース１１２は、高温または低温の水や化学成分に耐えることができる材質から構成され、入口に吸入キャップ１１４を、そして出口に排出キャップ１１６を連通して設置する。
【００４３】
吸入キャップ１１４及び排出キャップ１１６は、高温または低温の水や化学成分に耐えることができる材質から構成されて、内部の組み立てのために、ねじ式で製作して開閉が可能にし、中に水が通過するように穴をあける。
【００４４】
吸入キャップ１１４及び排出キャップ１１６は、外周面にねじ部が形成されていて、ケース１１２は、内周面にねじ部が形成されていて、吸入キャップ１１４と、排出キャップ１１６と、及びケース１１２はねじ結合によってお互いに結合される。
【００４５】
吸入キャップ１１４と排出キャップ１１６の間には複数のメッシュ穴あけ網１６０ａ〜１６０ｎが設置される。それぞれのメッシュ穴あけ網１６０ａ〜１６０ｎは、ベンチュリ構造の断面を持つ微細穴が格子型に配列された薄い網（ｍｅｓｈ Ｓｃｒｅｅｎ）であり、それぞれのメッシュ穴あけ網１６０ａ〜１６０ｎはお互いに隣接されるように設置される。いくつの穴あけ網束を単位にして、その間にワッシャーやパッド１５０（pａｄ）などが設置されることができる。ここで、パッド１５０は、流体が通過することができるようにロックリング型ものが望ましい。
【００４６】
メッシュ穴あけ網１６０の枠の形状は、溶存管１１８の内部の断面の形状と同じものが望ましく、溶存管１１０の内部の断面は、円形、楕円形、四角形、六角形などになることができる。メッシュ穴あけ網１６０の数は、殺菌水の用量と殺菌水の濃度によって決まれることができる。
【００４７】
ここで、メッシュ穴あけ網１６０は、金、白金のようにオゾンに強い物質でめっきされたものであることができる。オゾン使用時には、金、白金などのようにオゾンに強い物質でめっきすることが望ましい。無オゾン使用時には、白金などのような殺菌などのある目的のための物質でめっきすることも望ましい。
【００４８】
図４は、穴あけ網を設置する例を示す。ベンチュリ構造の断面を持つメッシュ穴あけ網１６０は、図４の（ａ）に示したように、きちんと連続して設置することもでき、（ｂ）に示したように、いくつを一つの束にして、束の間にパーキング１５０を持つように設置することもでき、（c）に示したようにきちんと連続して設置し、所定の角度を持つように設置することもできる。
【００４９】
図５及び図６は、メッシュ穴あけ網に穿孔されたベンチュリ構造の穴の断面を示し、図７は、溶存管の外観を示す。
【００５０】
図５を参照すると、ベンチュリ構造の穴１６６の前後面は円形、六角形、四角形などの開口になることができ、内部はベンチュリ構造の断面を持つ。
【００５１】
ここで、ベンチュリ構造の断面とは、通常のベンチュリ管のように、内部が内側へ湾曲された湾曲部を持つことを意味する。
【００５２】
また、湾曲部の床を中心に、短い長さｄ１の傾斜部と長い長さｄ２の傾斜部を持つ。
【００５３】
狭い所の間隔ｗ１は、５０〜６０μｍであり、広い所の間隔ｗ２は、１００〜１２０μｍである。
【００５４】
即ち、内部が内側に湾曲部を形成するようになっていて、水がベンチュリ構造の穴１６６を通過する時、圧力の変化が発生する。このような圧力の変化は、水を構成する成分を収縮させ、弛緩させて切ることによって、オゾンの溶存率を高めたり、水の成分を変化させて殺菌力を持つようにする。
【００５５】
ここで、短い長さｄ１の傾斜部から湾曲部の床を経て、長い長さｄ２の傾斜部に至る方向を順方向とし、その反対を逆方向とする時、複数のメッシュが全て順方向に配列されたことが望ましい。
【００５６】
即ち、メッシュ穴あけ網１６０の前方は、水の流入される方向、即ち、吸入キャップ１１４の方へ配置され、メッシュ穴あけ網１６０の後方は、水の流出される方向、即ち、出口キャップ１１６の方へ配置されなければならない。
【００５７】
図６を参照すると、メッシュ穴あけ網１６０の前方は、水の流入される方向、即ち、吸入キャップ１１４の方へ配置され、メッシュ穴あけ網１６０の後方は、水の流出される方向に配置されたことを、順方向とする時、順方向と、逆方向と、そして一部逆方向の例を示す。
【００５８】
穴あけ網１６０の配置方向が反対に変わる（逆方向になる）と、圧力の作用する方向が変わって、殺菌水の吐出量が少なくなる。瞬間的な収縮と緩い弛緩がなってこそ、期待効果が高い。
【００５９】
また、複数のメッシュ穴あけ網１６０を一列に配置する時、前方及び後方の配置が等しくなることが望ましい。万が一、全体の方向が変わったり、複合的に変わったりすると性能が低下することができる。
【００６０】
図７を参照すると、溶存管の形態はＬ字形（図４cの（ａ））、Ｓ字形（図４cの（ｂ））、ツイスト形（図４cの（c））などとすることができるが、これに限定されるものではない。
【００６１】
図８ないし図１０は、メッシュ穴あけ網のベンチュリ構造穴の数を示す。
【００６２】
図８ないし図１０において、（ａ）は線の数が１３５の場合を示し、（ｂ）は１２５である場合を示す。
【００６３】
ここで、線の数とは、単位面積（ｉｎｃｈｉ）に入る線の数を意味する。例えば、１３５線とすると、横×縦が、それぞれ１３５×１３５である穴の数を意味する。
【００６４】
横が４０インチであり、縦が４０インチの面積に、線の数が１３５とすれば、ベンチュリ構造の断面を持つ穴の数は、 （４０×１３５）×（４０×１３５）＝２９１６００００になる。
【００６５】
また、図１を参照すると、ボールバルブ１７０と逆流バルブ２００は、溶存管１１０を通じる水を逆流させて溶存管１１０内部の掃除をするためのものである。
【００６６】
ドレーンバルブ１９０は、溶存管１１０の内部で濾過された異物を外部に排出するためのものである。
【００６７】
図１１は、図１に示された溶存管の外観を示す。
【００６８】
複数のメッシュ穴あけ網１６０ａ〜１６０ｎによって、水を瞬間的かつ連続的に収縮と、弛緩と、切る現象を繰り返し遂行するようになることで、水の成分が変化して溶存率が高くなって殺菌力を持つようになる。
【００６９】
本発明の溶存管１１０を通じて、殺菌力が高まった水は次のような効果を備える。
【００７０】
１）無オゾンに使用時（水道水使用時は、普通０.２〜０.２６塩素を測定する）、
−野菜と、果物と、肉類と、魚とをきれいに洗浄することができるし、新鮮度がもう少し維持される。
−皿洗いがきれいになる（界面活性剤がよく除去される）。
−水キムチなどの発酵食品は遅く進行される。
−柔らかい水の味が感じられる。
−ふきんや排水口の汚染度が低くなる。
−悪臭をある程度に除去する（歯磨き粉のにおい、冷蔵庫のおかずのにおいなど）。
−虫に刺された時、刺された部位を、水で濡らして、とんとん打ってやると、かゆみ症が緩和される。
−シャワーを終えて水気をある程度除去し、手のひらでとんとん打ってやるとよい。
−シャワー時、せっけんの成分をとり除いて、さっぱりとし滑らかになる。
−肌が水の柔らかさを感じられる。（軟水器と似た感じ。）
−髪の毛が柔らかく、髪の毛が丈夫である感じ、髪の毛の中があまりかゆくない。
−浴室の下水口の汚染度がゆっくり進行される。
−洗濯時、界面活性剤がたくさん除去されて、布の触感が良い。
−洗濯機の中の掃除もある程度にでき、においも減る。
【００７１】
２）オゾンに使用時、
−溶存率が非常に高い（高濃度オゾン水を、少ない費用で作ることができる）。
−放電オゾンの量が格段に減る（溶存率が高くて、離脱するオゾンが少ない）。
−溶存率が高くて、ＯＨラジカルの生成量が多くなる（５ｐｐｍ以上の高濃度オゾン水生成が可能である）。
【００７２】
図１３ないし図１４は、本発明の溶存管を複数配置したものを示す。
【００７３】
図１３を参照すると、配管の直径とオゾン管の直径とは、差があることが分かる。即ち、溶存管の直径は、配管の直径と密接な関係を持っている。
オゾン方式−溶存管の直径＞配管の直径（ベンチュリ方式で、オゾンを吸い込む場合）
無オゾン方式−溶存管の直径＜配管の直径
【００７４】
図１に示された溶存装置は、二つの方式で使われることができる。即ち、水にオゾンガスを投入した後、溶存管を通過させる方式（オゾン方式）とすることができるし、別の一方では、水にオゾンガスを投入しなくて、溶存管を通過させる方式（無オゾン方式）とすることができる。
【００７５】
オゾン方式と無オゾン方式は、次のとおりである。
【００７６】
オゾン方式は、オゾンや塩素成分と一緒に、外部のある気体や液体を溶存管内の気体や液体に溶存させることを意味し、無オゾン方式は、外部のある気体や液体を添加せずに、溶存管だけの作用によって溶存管内の気体や液体を変化させることを意味する。
【００７７】
一方、オゾン方式は、溶存管を流れる気体や液体よりは、外部で添加される気体や液体による効果が主になり、無オゾン方式は、溶存管を流れる気体や液体を変化させて効果を得るようにするためのことである。
【００７８】
オゾン方式では、メッシュ穴あけ網の穴の大きさが小さかったり、枚数が多かったり、あるいは管の直径が配管の大きさより大きくすることで溶存率が高くなる。これに比べて、無オゾン方式は、溶存管が配管よりは多い圧力を受けなければならない（殺菌を目的にする時）。
【００７９】
しかし、殺菌力の増大ではなく、軟水（柔らかい水）を得る場合には、圧力を下げてもよい。
【００８０】
オゾンは、溶存を目的とすることであるので、追加される圧力で調節することができる。無オゾン方式の溶存管は、単独的に溶存管内の気体や液体に変化を与えることであるので、瞬間的な圧力が必要である。即ち、オゾン方式よりは、もっと多い圧力を作らなければならない。
【００８１】
このような無オゾン方式は、
１）水道事業所の浄水場端に設置して、水を柔軟化させて供給する用途
２）家庭のシンク台と、シャワーと、洗濯機と、
３）食堂と、美容室と、プールなど、そして
４）浄化された水を、低濃度の殺菌水に替える用途などに使われることができる。
【００８２】
オゾン方式の場合は、ベンチュリガン管を利用したオゾンガスの投入時、溶存管１１０の大きさが、配管の大きさより大きくすることで、オゾンガスが逆流しなくて、水中に流入される。万が一、配管より溶存管が小さいと、オゾンガスは逆流することもできる。オゾン方式の場合、外部のエネルギー源によって、圧力が印加されるので、溶存管１１０自体で発生する圧力は、大きい影響を与えない（即ち、圧力が必要であるなら、外部の圧力を高めるとよい）。
【００８３】
一方、無オゾン方式の場合には、溶存管１１０の大きさよりは圧力の大きさが重要である。無オゾン方式の場合、外部のエネルギー源なしに、自体的に気体や液体に変化を与えるので、瞬間的かつ大きい圧力が必要である。この圧力は、ベンチュリ構造の穴１６６の構造によって変化させることができる。
【００８４】
殺菌を目的とする時は、溶存管１１０の圧力を配管のそれより高めなければならない。しかし、殺菌よりは、軟水（柔らかい水）を目的とする時は、圧力を下げてもよい。即ち、物量が多くなる。
【００８５】
一方、オゾン方式の場合、メッシュ穴あけ網１６０は、金や白金などのオゾンに強い物質でめっきしなければならない。それとも、メッシュ穴あけ網１６０が、オゾンによって腐食される。
【００８６】
無オゾン方式には、追加的なめっきなしに使うことができるが、殺菌力を高めるためには、銀や金、またはその他の特殊の材質でめっきすることもできる。
【００８７】
図１５ないし図１７は、オゾン方式及び無オゾン方式での使用例を示す。
【００８８】
図１５は、オゾン方式１００−１の場合を示し、図１６は、オゾン方式の具体的な使用例を示すものであり、図１７は、無オゾン方式の１００−２の場合を示す。
【００８９】
図１５のオゾン方式の場合、オゾン溶存のためのベンチュリガン管をさらに含む点で図１６の無オゾン方式と差があることが分かる。
【００９０】
図１８は、本発明に係るスクリーンメッシュを電鋳金型によって製造する方法を図式的に示す。
【００９１】
図１８を参照すると、非常に狭い幅の線形の露出部位を除去し、絶縁体が充填されたマスタースクリーンローラー１２８を利用して、二次にわたって、電鋳金型を遂行すると、菱形の断面、即ち、ベンチュリ構造の断面を持つメッシュ穴あけ網１６０が得られる。
【００９２】
ここで、電鋳金型は、めっきとは異なる。
【００９３】
電鋳金型は、マスタースクリーンローラーのように続いて複写本を作ることができる方法であり、めっきは、薄膜スクリーンローラーのように、１：１の生産であり、複写本を作るものではない。結局、電鋳金型はめっきよりもっと難しいことである。
【００９４】
また、めっきは、停止された状態で進行する方法であるが、電鋳金型は、薄膜スクリーンローラー１３０を回転させる状態でめっきする方法である。停止状より、回転状態はもっと難しい方法である。
【００９５】
具体的に、スクリーンローラーのベンチュリ構造の穴の間にシリコーンを充填し、表面を研磨して、頂点のみを露出させたマスタースクリーンローラーを作り、このマスタースクリーンローラーを利用して、一次的に電鋳金型を遂行して薄膜スクリーンローラー１３０を得て、この薄膜スクリーンローラー１３０に、二次的に電鋳金型を遂行して原本のロータリースクリーンローラーと同じ構造のスクリーンローラーを得ることができる。
【００９６】
ここで、下側の長さと、上側の長さが違う非対称形の菱形が形成されることは、電鋳金型に形成される部位が、初期は小さかったが、時間の経過によって大きくなる特性に起因する。即ち、電鋳金型の初期には非常に狭い部位にだけ析出が形成されるが、次の段階では、先に形成された析出部位より広い面積に形成される特性に起因する。
【００９７】
スクリーンローラーのベンチュリ構造の穴にシリコーンを充填し、表面を研磨して端（頂点）のみを露出させたマスタースクリーンローラーを作ることは電鋳金型において非常に重要である。
【００９８】
その理由は、例えば、高さは１９８ｃｍ、直径は２０ｃｍ、厚さは１００μｍのサイズの円形であり、１３５線の数のスクリーンローラーを電鋳金型する場合、
１）一つの穴でもシリコーンが充填されないと、マスタースクリーンローラーに電鋳金型をした後、薄膜スクリーンローラーを取り外す時、きちんと落ちないか薄膜スクリーンローラーが潰れる現象が発生し、
２）穴の端にきちんと研磨されないと、薄膜スクリーンローラーがこわれる現象が発生し、
３）穴の端がきちんと研磨されないと、穴に充填されたシリコーンが抜け出されるようになって、結局、該当マスタースクリーンローラーは壊れるようになる現象が発生し、
４）マスタースクリーンローラーを繰り返して、続いて使用することによりシリコーンが抜け出されるようになって、
結局、該当のマスタースクリーンローラーが壊れるようになる現象が発生するなどの問題点があるためである。
【００９９】
図１９は、本発明に係るスクリーンローラー製造方法を全体的に示すフローチャートである。
【０１００】
先に、図１８を参照して、説明された方法によってマスタースクリーンローラーを製造する（ｓ１０２）。
【０１０１】
次に、製造されたマスタースクリーンローラーを利用して一次電鋳金型を遂行して薄膜めっきされたマスタースクリーンローラーを得る（ｓ１０４）。
【０１０２】
薄膜めっきされたマスタースクリーンローラーからめっきされた部分を脱皮させて薄膜スクリーンローラー１３０を得る（ｓ１０６）。
【０１０３】
薄膜スクリーンローラー１３０を利用して、二次電鋳金型を遂行して複製されたスクリーンローラーを得る（ｓ１０８）。
【０１０４】
ここで、薄膜スクリーンローラー１３０は、４０μｍの厚さを持ち、複製されたスクリーンロールローラーは、１００〜１２０μｍの厚さを持つ。マスタースクリーンローラーで直接に１００μｍの厚さの複製されたスクリーンローラーを得ることはできないから、一次電鋳めっきを遂行して薄膜スクリーンローラー１３０を得て、得られた薄膜スクリーンローラー１３０を利用して二次電鋳金型を遂行してスクリーンローラーを得る。
【０１０５】
マスタースクリーンローラーで、直接に１００μｍの厚さを上げると、次のような問題点が発生する。
１）マスタースクリーンローラーがあまりにも厚くなって脱皮が難しい。（マスタースクリーンローラーを長く使用できない。）
２）マスタースクリーンローラーが、長時間溶液にあると、充填されたシリコーンが長く耐えることができない。マスタースクリーンローラーが溶液に浸る時間が短ければ短いほどマスタースクリーンローラーの寿命は長くなる。
３）マスタースクリーンローラーに充填になったシリコーン中に、めっきが突っ込んできて問題を引き起こす。
４）マスタースクリーンローラーの一側だけめっきするので、めっき速度が遅い。
５）薄膜を内側と外側へある程度に筋を与えてこそローラーが堅固である。
６）マスタースクリーンローラーにめっきする時、一部脱皮されて多層めっきになることができる。
【０１０６】
図２０は、図１９に示されたマスタースクリーンローラーを製造する方法を示すフローチャートである。
【０１０７】
先に、ロータリースクリーンローラー（Ｒｏｔａｒｙ Ｓｃｒｅｅｎ Ｒｏｌｌｅｒ）の原本一枚をきれいに洗浄して乾燥する（ｓ９０２）。ロータリースクリーンローラーは、円筒状のものとして、複数のベンチュリ構造の穴が格子型に形成されているものである。ベンチュリ構造の穴の大きさ及び配置は、メッシュ穴あけ網１６０のそれらに相応する。ロータリースクリーンローラーの穴は、格子型に配置されたことが望ましい。穴に絶縁材（シリコーン）を埋めて、表面を平坦に平滑にした時、菱形の頂点に該当する部分だけが残されるようにすることが重要である。
【０１０８】
乾燥されたロータリースクリーンローラーの両方にエンドリングを差し込む（ｓ９０４）。
【０１０９】
エンドリングは、ロータリースクリーンローラーを、作業台１に挿入したまま回す時、回転軸が水平を維持するようにするためのものである。
【０１１０】
作業台１の作業棒にロータリースクリーンローラーを詰め込む（ｓ９０６）。
【０１１１】
作業台１には、水平に延長された梯子形の作業棒が設置されている。作業棒にロータリースクリーンローラーを挿入したまま回転させながらシリコーンを塗るようになる。作業棒を梯子形にすることはロータリースクリーンローラーにシリコーンを塗る時、押す力に対して弾性の反撥力を付与してシリコーン塗布作業を容易にするためのものだ。
【０１１２】
ロータリースクリーンローラーの一側の末端からシリコーン（粒子の直径が小さいほどよいシリコーンシーラント、非導電性であるべき）を２０〜３０ｃｍ長さに適当量を塗る。
【０１１３】
シリコーンを塗った端からブレード（ｂｌａｄｅ）で均等に３６０回転して塗布する。（ｓ９０８）
【０１１４】
ブレードは、面が一定しでありでこぼこしてはいけなくて、ブレードを押す時、力の強度はローラーが弾性によって外へ押す力を超えてはいけない。
【０１１５】
その理由は、ロータリースクリーンローラーに傷がつくか、ロータリースクリーンローラー中へあまりにも多いシリコーンが入ると、研磨時、ロータリースクリーンローラーに傷がつく。ロータリースクリーンローラーの押す力とナイフが押す力の均衡が一定になるようしなければならない。
【０１１６】
その理由は次のとおりである。
１）ロータリースクリーンローラーに傷がつくことがある。
２）ロータリースクリーンローラーの中にあまりにも多いシリコーンが入って行くと、研磨時、ロータリースクリーンローラーに傷がつく。
３）ロータリースクリーンローラーのすべての穴中の気泡がないようにしなければならない。
【０１１７】
ロータリースクリーンローラーに塗布をする時には、最大限にロータリースクリーンローラー表面にシリコーンが残らないほど、きれいに塗布してこそ、次の作業が容易でロータリースクリーンローラーに傷が少なくなる。
【０１１８】
塗布が終われると作業台１で取り出して乾燥機に入れて４０〜５０℃で、１２時間以上乾燥する（ｓ９１０）。
【０１１９】
乾燥が終わると、作業台２にシリコーンを塗布したロータリースクリーンローラーをエンドリングなしに嵌め込む。（ｓ９１２）
【０１２０】
きれいで柔らかい布（生地）で、ロータリースクリーンローラーの表面にシリコーンがなくなるまで一定の力で（あまりにも強く押すとロータリースクリーンローラに傷がつく）はじめから最後まで拭き取る。（ｓ９１４）
【０１２１】
完全に拭いたかは手で拭いた時、ロータリースクリーンローラー表面がかかるものがなくて、原本のロータリースクリーンローラーの色が出なければならない。
【０１２２】
図２１は、図２０に示されたマスタースクリーンローラーを製作するステップを図式的に示す。
【０１２３】
図２１を参照すると、先に、ロータリースクリーンローラー１００２の両端に、エンドリング１００４を挟んだ状態で作業台１１００６の作業棒１００６ａに挿入する。
【０１２４】
ロータリースクリーンローラーを回転させながら、ブレード１００８でシリコーン１００４を塗布する。
【０１２５】
以後、乾燥が終わったロータリースクリーンローラー１０１０を作業台２１０１２の作業棒１０１２ａを挟んだ後柔らかい布で表面を拭いて平滑にする。
【０１２６】
完全に拭いたかは手で拭いた時、ロータリースクリーンローラー表面がかかるものがなくて、原本のロータリースクリーンローラーの色が出るかを見て確認する。
【０１２７】
図２２は、本発明に係る電鋳金型装置の構成を示す上面図である。
【０１２８】
図２２を参照すると、回転軸１２２と、外部バスケット１３２と、銅バー１３４と、メッキ槽１３６と及び駆動モーター１３８が示される。
【０１２９】
回転軸１２２は、駆動モーター１３８によって回転し、メッキ槽１３６を横切って設置される。メッキ槽１３６内部には、外部バスケット１３２と銅バー１３４が設置される。銅バー１３４は、外部バスケット１３２に電源を印加するためのものである。
【０１３０】
図２３は、本発明に係る電鋳金型装置を示す側面図である。
【０１３１】
図２３を参照すると、回転軸１２２と、外部バスケット１３２と、マスタースクリーンローラー１２８とが示される。
【０１３２】
回転軸１２２は、モーターなどに連結されて回転し、電鋳金型のための陰極が連結される。回転軸１２２上にマスタースクリーンローラー１２８をかけた状態で回転する。回転軸１２２の高さは、上下に調節可能である。外部バスケット１３２は、マスタースクリーンローラー１２８に接触しないように固定する。
【０１３３】
電鋳金型のための陽極は、外部バスケット１３２に連結される。中敷きバスケット１２４は、めっきのための析出物質を盛る容器である。
【０１３４】
熱線１４２は、メッキ槽１３６内部を加熱するためのもので、排出管１４４及び吸入管１４６は、溶液の中の異物除去するため、そして、温度を均一にするために設置される。
【０１３５】
図２４は、本発明に係る電鋳金型装置において薄膜スクリーンローラーから複製されたスクリーンローラーを得るための構成を示す。
【０１３６】
図２４を参照すると、回転軸１２２に薄膜スクリーンローラー１３０がかけられたまま回転し、薄膜スクリーンローラー１３０の内側に中敷きバスケット１２４及び炯眼棒１２６が挿入される。
【０１３７】
電鋳金型のための陽極（＋）は、外部バスケット１３２と中敷きバスケット１２４に連結され、中敷きバスケット１２４は、めっきのための析出物質が盛られる容器である。
【０１３８】
図２５は、図２２ないし図２３に示された装置を利用して、マスタースクリーンローラーをめっきする方法を示すフローチャートである。
【０１３９】
本発明では、複製されたスクリーンローラーを得るために、先に、一次的に電鋳金型を遂行して薄膜スクリーンローラー１３０を得る。
【０１４０】
先に、移動式棒にマスタースクリーンローラーとエンドリングを挟む（ｓ１５１０）。マスタースクリーンローラーの両端に、エンドリングを抜けないように固定する（ｓ１５１２）。マスタースクリーンローラーをきれいに洗浄する（ｓ１５１４）。マスタースクリーンローラーがきれいかどうか確認する（ｓ１５１６）。マスタースクリーンローラーの両端エンドリングを取って移動式棒から分離する（ｓ１５１８）。
【０１４１】
メッキ槽１３６の回転軸１２２にマスタースクリーンローラーを入れる（ｓ１５２０）。めっき溶液にマスタースクリーンローラーを漬ける（ｓ１５２２）。
【０１４２】
適切に浸かるとモーターの電源をオン（ｏｎ）させる（ｓ１５２４）。
【０１４３】
約３０分経過したらモーターの電源をオフ（ｏｆｆ）させる（ｓ１５２６）。
【０１４４】
シャフトにあるマスタースクリーンローラーをめっき液上部へ引き上げる（ｓ１５２８）。
【０１４５】
マスタースクリーンローラー両端のエンドリングを取って回転軸から分離する（ｓ１５３０）。
【０１４６】
マスタースクリーンローラー両端のエンドリングを取って移動式棒に入れる（ｓ１５３２）。
【０１４７】
マスタースクリーンローラー両端のエンドリングを抜く（ｓ１５３４）。
【０１４８】
マスタースクリーンローラーを洗浄台でめっき液が残らないようにきれいに拭く。（ｓ１５３６）
【０１４９】
マスタースクリーンローラーがきれいに拭かれたかどうかを確認する（ｓ１５３８）。
【０１５０】
マスタースクリーンローラーを乾燥機に入れて水気が残らないように乾燥させる（ｓ１５４０）。
【０１５１】
図２６は、薄膜めっきされたマスタースクリーンローラーから薄膜スクリーンローラーを得る方法を示す。
【０１５２】
先に、乾燥されたマスタースクリーンローラーを乾燥機から取り出して脱皮台に入れる（ｓ１６０２）。マスタースクリーンローラーの上に棒を一つ載せる（ｓ１６０４）。マスタースクリーンローラーとめっきされた薄膜の間に棒を一つはめ込む（ｓ１６０６）。マスタースクリーンローラーの上にある棒を下ろす（ｓ１６０８）。棒を押しながらマスタースクリーンローラーと薄膜を３６０度回転させる。（ｓ１６１０）マスタースクリーンローラーとめっきされた薄膜の間にある棒を取り出す。（ｓ１６１２）マスタースクリーンローラーに移動棒をおきながら押してピーナッツの形に作る（ｓ１６１４）。
【０１５３】
マスタースクリーンローラーから薄膜を分離して移動棒に入れる（ｓ１６１６）。
【０１５４】
図２７は、本発明に係る電鋳金型装置を利用して、薄膜スクリーンローラーから複製されたスクリーンローラーを得るステップを示すフローチャートである。
【０１５５】
本発明では、二次的な電鋳金型を通じて薄膜スクリーンローラー１３０から複製されたスクリーンローラーを得る。この時、薄膜スクリーンローラー１３０の厚さが薄く回転軸１２２に挟み、回転させる時、震源を形成するための重心が必要であるから炯眼棒１２６を薄膜スクリーンローラー内部に挿入させてめっきするようになる。
【０１５６】
また、薄膜スクリーンローラーの内外部を一緒にめっきするために、外部バスケット１３２とともに薄膜スクリーンローラー内部に挿入される中敷きバスケット１２４を用意する。
【０１５７】
先に、移動棒に入れた薄膜スクリーンローラーを洗浄台できれいに洗浄する（ｓ１７０２）。
【０１５８】
薄膜スクリーンローラーがきれいかどうか確認する（ｓ１７０４）。移動棒に入れた薄膜スクリーンローラーを回転軸１２２へ移す（ｓ１７０６）。回転軸１２２に中敷きバスケット１２４を挟み、薄膜スクリーンローラーと炯眼棒を入れる（ｓ１７０８）。
【０１５９】
回転軸１２２を下げて、中敷きバスケット１２４と薄膜スクリーンローラー１３０をめっき液に浸す（ｓ１７１０）。回転軸１２２を駆動させるモーターの電源をオン（ｏｎ）し、約２時間３０分ほどめっきをする（ｓ１７１２）。回転軸１２２を駆動させるモーターの電源をオフ（ｏｆｆ）し、回転軸１２２をあげる（回転軸とめっき電源が一緒に縛られている時）（ｓ１７１４）。
【０１６０】
回転軸１２２でめっきされたスクリーンローラーを取り出す（ｓ１７１６）。スクリーンローラーを洗浄台に置く。めっき液が落ちないようにする（ｓ１７１８）。スクリーンローラーを洗浄台でめっき液が残らないようにきれいに拭く（ｓ１７２０）。スクリーンローラーを乾燥機で乾燥する（ｓ１７２２）。スクリーンローラーが完成される（ｓ１７２４）。
【０１６１】
図２８は、薄膜スクリーンローラーを分離するための脱皮台を示する。脱皮台１５００の作業棒１５００ａは、ハート形の断面を持つ。電鋳金型された薄膜スクリーンローラー１３０を作業棒１５００ａに挟み、ハート形の凹みを押すと、薄膜スクリーンローラー１３０とマスタースクリーンローラー１２８が分離される。
【０１６２】
分離した部分に長い分離棒１６００を嵌め込み、作業棒１５００ａで薄膜スクリーンローラー１３０をゆっくり返すと、棒に沿って薄膜スクリーンローラー１３０がマスタースクリーンローラー１２８から分離される。
【０１６３】
図２９は、薄膜スクリーンローラーによって複製されたスクリーンローラーをめっきする時の構成を示す。
【０１６４】
図２９を参照すると、回転軸１２２と、中敷きバスケット１２４と、炯眼棒１２６と、薄膜スクリーンローラー１３０が示される。
【０１６５】
回転軸１２２は、モーターなどに連結されて回転して、電鋳金型のための陰極が連結される。回転軸１２２上に薄膜スクリーンローラー１３０をかけて置いた状態で薄膜スクリーンローラー１３０の内側に中敷きバスケット１２４と炯眼棒１２６を挿入する。中敷きバスケット１２４は、薄膜スクリーンローラー１３０に接触しないように固定されて、炯眼棒１２６は、薄膜スクリーンローラー１３０の内部に置かれる。炯眼棒１２６は、電鋳金型時、薄膜スクリーンローラー１３０が円形を形成させるために使われる。即ち、電鋳金型の初期には、薄膜スクリーンローラー１３０が楕円形で垂れた状態で回転するが電鋳金型が進行されるによって徐々に円形になる。炯眼棒１２６は、初期に薄膜スクリーンローラー１３０が楕円形になるようにするだけでなく回転軸１２２と薄膜スクリーンローラー１３０が密着されて回転軸１２２に巻かれることを防止するようにする。
【０１６６】
また、電鋳金型が進行されて行くによって次第に円形になることができるように重心を取る役割をする。炯眼棒１２６は、回転軸１２２とともに、可変的な回転軸を形成し、炯眼棒１２６がない場合、薄膜スクリーンローラー１３０がきちんと円形に形成されない。炯眼棒１２６は、表面に多い穴を形成させたものを使う。
【０１６７】
炯眼棒１２６の形態は次のとおりである（炯眼棒は、非導電性でなければならない）。
【０１６８】
１）棒の厚さ及び長さ
（ａ）炯眼棒１２６は、回転軸１２２と中敷きバスケット１２４の厚さより広くなければならない。
中敷きバスケット＜棒≦回転軸
炯眼棒１２６は、回転軸１２２と中敷きバスケット１２４より多く小さいと、薄膜スクリーンローラーが陽極である中敷きバスケット１２４に触れてスパークが出ることができる。
（ｂ）炯眼棒１２６は、薄膜スクリーンローラー１３０の長さより、長かなければならない。
【０１６９】
実施例
薄膜スクリーンローラー１３０の長さは、１９８０ｍｍであり、炯眼棒１２６の長さは、２２００ｍｍ±αである。
【０１７０】
炯眼棒１２６の長さが短いと回転しながら非常にわずかの誤差が生じると、斜めに回転して、炯眼棒１２６が一方に集中して、薄膜が正確にバランスを取らなくて破損または故障を起こす。
【０１７１】
２）棒の重さ
初めは沈み、時間が経ると電鋳金型の力によって上昇しなければならない。
重すぎると、薄膜が破れるか薄膜スクリーンローラー１３０が円形にならない。
軽すぎると、薄膜スクリーンローラー１３０が平らに浸かることができない。
【０１７２】
実施例
薄膜スクリーンローラー１３０の重さは、２００ｇ±αであり、炯眼棒１２６の重さは３kｇ±αである。
【０１７３】
３）穴をあける
炯眼棒１２６の重さを均等に分配し、炯眼棒１２６が速く水に浸かるために、炯眼棒１２６の外周面に複数の穴を形成する。穴は、きれいで表面が平滑でなければならない。
【０１７４】
電鋳金型のための陽極（＋）は、中敷きバスケット１２４に連結される。中敷きバスケット１２４は、めっきのための析出物質を盛る容器である。
【０１７５】
図３０は、本発明に係る溶存管によるオゾン溶存性能を示すためのものである。
【０１７６】
図３０に示されたように、各々がメッシュ穴あけ網１枚を持つ９個の溶存管を、直列で連結（なお、総９枚のメッシュ穴あけ網を使ったこと）したものに、韓国の東優技研（株）で作った家庭用オゾン殺菌機から提供されるオゾン水を提供し、その結果を測定したものを示す。測定装置は、Ｃ１０５を使った。ここで、配管は、１０ｍｍ、そして溶存管も１０ｍｍのものを使った。ポンプなしに、即ち、追加圧力がなく、水道水の圧力だけを使ってテストを行った結果である。
【０１７７】
図３０を参照すると、０.３７ｐｐｍ、あるいは０.３９ｐｐｍのオゾン水を通過させて０.７４ｐｐｍのオゾン水が得られることが分かる。即ち、本発明に係る溶存管を使うことによって、別途に外部の追加的なオゾンの投入がなくても、オゾンの溶存率を高めることが分かる。
【０１７８】
表１は、本発明に係る溶存管による効果を示す。
【０１７９】
【表１】
0006615776.tif 000002
【０１８０】
表１で、配管の直径は１５ｍｍであり、溶存管の直径は２５ｍｍと２０ｍｍのものを使い、出力が最大オゾンガス１０ｇであり、１〜１０レベルに分けて出力するオゾン発生器を使ってオゾン水の溶存オゾン量をテストした結果を示すものである。
【０１８１】
測定対象になるレベルを２レベル（Ｌｅｖｅl ２）及び３レベル（Ｌｅｖｅl３）として、Ｌｅｖｅl３は３ｇのオゾンの投入する時を言い、Ｌｅｖｅl ２は、約２ｇのオゾンを投入することを言う。測定結果Ｌｅｖｅl３ではＯＲ（ｏｖｅｒ）、即ち、４.２ｐｐｍ以上のオゾン溶存率を示し、Ｌｅｖｅl２で２.０と、２.３と、２.８と及び最大３.２ｐｐｍのオゾン率を示すことを分かる。
【０１８２】
ここで、ＯＲ（ｏｖｅｒ）は、測定装置の最大測定限度である４.１ｐｐｍを超過したこと、即ち、最小４.２ｐｐｍ以上の溶存率を言う。
【０１８３】
表１では、循環式ではなく、直結式に対するもので、瞬間溶存率が非常に高く示されることを分かる。ポンプなしに、即ち、追加圧力なしに、水道水の圧力だけ使ってテストしたものである。
【産業上の利用可能性】
【０１８４】
本発明は、水の殺菌力を増大させたり、その他の投入される気体や液体の溶存率を高めるための溶存管に関し、更に詳細には、配管の内部を通じる水の圧力を瞬間的かつ連続的に収縮させ、弛緩させ、切って変動させることによって、水自体の成分を変化させて、殺菌水と柔らかい水を作ったり、その他の投入される気体や液体の溶存率を高める溶存管、これに適合したマスタースクリーンローラーの製造方法及びこれに適合した電鋳金型方法に関するもので水の殺菌力を高めるか気体や液体の溶存率を高めるためのものである。
【図１】
0006615776.tif 000003
【図２】
0006615776.tif 000004
【図３】
0006615776.tif 000005
【図４（ａ）】
0006615776.tif 000006
【図４（ｂ）】
0006615776.tif 000007
【図４（ｃ）】
0006615776.tif 000008
【図５】
0006615776.tif 000009
【図６】
0006615776.tif 000010
【図７（ａ）】
0006615776.tif 000011
【図７（ｂ）】
0006615776.tif 000012
【図７（ｃ）】
0006615776.tif 000013
【図８】
0006615776.tif 000014
【図９】
0006615776.tif 000015
【図１０】
0006615776.tif 000016
【図１１】
0006615776.tif 000017
【図１２】
0006615776.tif 000018
【図１３】
0006615776.tif 000019
【図１４】
0006615776.tif 000020
【図１５】
0006615776.tif 000021
【図１６】
0006615776.tif 000022
【図１７】
0006615776.tif 000023
【図１８】
0006615776.tif 000024
【図１９】
0006615776.tif 000025
【図２０】
0006615776.tif 000026
【図２１】
0006615776.tif 000027
【図２２】
0006615776.tif 000028
【図２３】
0006615776.tif 000029
【図２４】
0006615776.tif 000030
【図２５】
0006615776.tif 000031
【図２６】
0006615776.tif 000032
【図２７】
0006615776.tif 000033
【図２８】
0006615776.tif 000034
【図２９】
0006615776.tif 000035
【図３０】
0006615776.tif 000036